(57)【特許請求の範囲】
【請求項１】
（メタ）アクリロイル基を分子内に少なくとも２個有し（メタ）アクリロイル基１個当たりの分子量が８４〜１，０００の多官能（メタ）アクリレート（Ａ）３０〜９０質量％と、下記単量体（ｂ１）〜（ｂ４）を必須構成単量体とする数平均分子量が１，０００〜２０，０００のアクリル系共重合体（Ｂ）１０〜７０質量％とを必須成分とすることを特徴とする熱硬化性塗料用樹脂組成物。
単量体（ｂ１）；アルキル基の炭素数が１〜４のアルキル（メタ）アクリレート４０〜７５質量％、
単量体（ｂ２）；アルキル基もしくはシクロアルキル基の炭素数が６〜３０のアルキルもしくはシクロアルキル（メタ）アクリレート５〜２０質量％、
単量体（ｂ３）；スチレン化フェノール類の（ポリ）オキシアルキレンエーテルの（メタ）アクリレート２〜１５質量％、
単量体（ｂ４）；カルボキシル基、水酸基、アミノ基およびアミド基から選ばれる極性基を１種以上有するラジカル重合性単量体５〜２０質量％、
【請求項２】
（Ａ）が２〜４価の脂肪族多価アルコールおよびその（ポリ）オキシアルキレンエーテルから選ばれる１種以上のポリオールの（メタ）アクリレートである請求項１記載の組成物。
【請求項３】
多価アルコールが２−ブチル−２−エチル−１，３−プロパンジオール、トリメチロールプロパン、およびペンタエリスリトールから選ばれる１種以上の多価アルコールである請求項２記載の組成物。
【請求項４】
さらに架橋剤（Ｃ）を含有することを特徴とする請求項１〜３いずれか記載の組成物。
【請求項５】
請求項１〜４いずれか記載の組成物からなる塗料で被覆されてなる金属缶。
【請求項６】
金属缶が深絞り成型されたものである請求項５記載の金属缶。
【請求項７】
請求項１〜４いずれか記載の組成物からなる塗料で被覆されてなる金属素材を深絞り成型してなる金属缶。
【発明の詳細な説明】
【０００１】
【発明の属する技術分野】
本発明は熱硬化性塗料用樹脂組成物に関する。さらに詳しくは、とくに金属缶の外面被覆塗料に適した熱硬化性塗料用樹脂組成物に関する。
【０００２】
【従来の技術】
近年、地球環境問題または作業環境が及ぼす健康への安全性を背景にこのような溶剤系塗料の使用に対する厳しい規制が加えられるようになった。これ対応する塗料として▲１▼水性塗料（たとえば例えば特開平昭６３−２４８８７４号公報）、▲２▼粉体塗料（たとえば特開平８−３１１３９５号公報）、▲３▼ＵＶ硬化塗料（たとえば特開平２−２８９６１１号公報）などが提案されている。
【発明が解決しようとしている課題】
【０００３】
しかしながら、上記▲１▼のものは、塗料に造膜性を付与するために水溶性有機溶剤を相当量（例えば３０質量％）含有させざるを得ないため、環境問題や作業環境の安全性等に必ずしも十分対応できるものとは言い難く、また上記▲２▼および▲３▼のものは特殊な高価な設備を必要とするという問題点とともに、金属などの被塗物に塗装した場合、密着性、硬度、耐レトルト性または可撓性に劣るという問題点があった。
さらに最近では、塗料の搬送量、保管量を少なくするため塗料の高濃度（ハイソリッド）化が強く望まれている。
本発明の目的は、公害、安全衛生、引火・爆発等の問題がなく、従来から用いられている塗装方法および硬化方法で使用可能で広範囲の用途に適用でき、実質的に有機溶剤を含まずハイソリッド化が可能で、かつ、塗膜性能に優れた熱硬化性の塗料用樹脂組成物を提供することにある。
【０００４】
【課題を解決するための手段】
本発明者らは、上記の目的を達成しうる熱硬化性塗料を得るべく鋭意検討した結果、本発明に到達した。
すなわち本発明は、（メタ）アクリロイル基を分子内に少なくとも２個有し（メタ）アクリロイル基１個当たりの分子量が８４〜１，０００の多官能（メタ）アクリレート（Ａ）３０〜９０質量％と、下記単量体（ｂ１）〜（ｂ４）を必須構成単量体とする数平均分子量が１，０００〜２０，０００の、アクリル系共重合体（Ｂ）１０〜７０質量％とを必須成分とすることを特徴とする熱硬化性塗料用樹脂組成物；並びに、該組成物からなる塗料で被覆されてなる金属缶である。
単量体（ｂ１）；アルキル基の炭素数が１〜４のアルキル（メタ）アクリレート４０〜７５質量％、
単量体（ｂ２）；アルキル基もしくはシクロアルキル基の炭素数が６〜３０のアルキルもしくはシクロアルキル（メタ）アクリレート５〜２０質量％、
単量体（ｂ３）；スチレン化フェノール類の（ポリ）オキシアルキレンエーテルの（メタ）アクリレート２〜１５質量％、
単量体（ｂ４）；カルボキシル基、水酸基、アミノ基およびアミド基から選ばれる極性基を１種以上有するラジカル重合性単量体５〜２０質量％、
【０００５】
【発明の実施の形態】
本発明において、多官能（メタ）アクリレート（Ａ）の（メタ）アクリロイル基１個当たりの分子量（測定法：ＧＰＣ）は通常８４〜１，０００、好ましくは９０〜６００、特に好ましくは１００〜４００である。（メタ）アクリロイル基１個当たりの分子量が８４未満では得られる塗膜の可撓性が低下するため深絞り等の加工性が低下し、１，０００を越えると得られる塗膜の硬度が低下する。
また、（Ａ）は（メタ）アクリロイル基を通常２〜１２個、好ましくは２〜６個有する。また、（Ａ）の代わりに単官能（メタ）アクリレートを用いると、塗料の加熱硬化時の揮発成分が著しく多いものになる。
【０００６】
該（Ａ）としては、たとえば、炭素数２〜１２の脂肪族２価アルコール（エチレングリコール、プロピレングリコール、１，２−、１，３−、２，３−もしくは１，４−ブタンジオール、１，５−ペンタンジオール、ネオペンチルグリコール、１，６−ヘキサンジオール、３−メチル−１，５−ペンタンジオール、２−メチル−２，４−ペンタンジオール、２，２−ジエチル−１，３−プロパンジオール、２−エチル−１，３−ヘキサンジオール、２，２，４−トリメチル−１，３−ペンタンジオール、２−ブチル−２−エチル−１，３−プロパンジオール、１，９−ノナンジオール、１，１２−ドデカンジオール、１１，１２−ドデカンジオールなど）、炭素数６〜１５の脂環式２価アルコール〔１，４−シクロヘキシレングリコール、１，４−シクロヘキサンジメタノール、４，４´−ジヒドロキシシクロヘキシルスルホン、４，４´−ジヒドロキシシクロヘキシルメタン、水添ビスフェノールＡなど〕、炭素数８〜１５の芳香族２価アルコール（キシリレングリコールなど）、これらの２価アルコールの（ポリ）オキシアルキレンエーテル（オキシアルキレン単位の数１〜４０またはそれ以上）および炭素数６〜３０の２価フェノール類〔単環２価フェノール類（ハイドロキノン、レゾルシン、カテコールなど）、ビスフェノール類（ビスフェノールＡ、ビスフェノールＳ、ビスフェノールなど）など〕のポリオキシアルキレンエーテル（オキシアルキレン単位の数２〜４０またはそれ以上）などのジオール類のジ（メタ）アクリレート；炭素数３〜６の脂肪族３価アルコール（グリセリン、トリメチロールエタン、トリメチロールプロパン、１，２，６−ヘキサントリオールなど）およびこれらの３価アルコールの（ポリ）オキシアルキレンエーテル（オキシアルキレン単位の数１〜６０またはそれ以上）などのトリオール類のジ−またはトリ（メタ）アクリレート；炭素数５〜１０の脂肪族４価アルコール（ペンタエリスリトール、ジグリセリン、メチルグリコシド、ソルビタンなど）およびこれらの４価アルコールの（ポリ）オキシアルキレンエーテル（オキシアルキレン単位の数１〜８０またはそれ以上）等のテトラオール類のジ−、トリ−またはテトラ（メタ）アクリレート；炭素数６〜３０のｎ価（ｎは５〜１２またはそれ以上）の脂肪族多価アルコール〔ジペンタエリスリトール、ソルビトール、スークロース、ポリグリセリン（重合度３〜１０）など〕およびこれらの多価アルコールの（ポリ）オキシアルキレンエーテル（オキシアルキレン単位の数１〜２０×ｎまたはそれ以上）等のポリオール類のポリ（２〜１２官能）（メタ）アクリレート；およびこれらの２種以上の混合物が挙げられる。
これらのうち好ましいものは、脂肪族２価アルコールおよび／またはこれらの（ポリ）オキシアルキレンエーテル（オキシアルキレン単位の数１〜１０）のジ（メタ）アクリレート、脂肪族３価アルコールおよび／またはこれらの（ポリ）オキシアルキレンエーテル（オキシアルキレン単位の数１〜１５）のジまたはトリ（メタ）アクリレート、脂肪族４価アルコールおよび／またはこれらの（ポリ）オキシアルキレンエーテル（オキシアルキレン単位の数１〜２０）のジ、トリまたはテトラ（メタ）アクリレートおよびこれらの２種以上の混合物であり、さらに好ましいものは、２−ブチル−２−エチル−１，３−プロパンジオールおよび／またはこの（ポリ）オキシアルキレンエーテル（オキシアルキレン単位の数１〜１０）のジ（メタ）アクリレート、トリメチロールプロパンおよび／またはこの（ポリ）オキシアルキレンエーテル（オキシアルキレン単位の数１〜１０）のトリ（メタ）アクリレート、ペンタエリスリトールおよび／またはこの（ポリ）オキシアルキレンエーテル（オキシアルキレン単位の数１〜１０）のトリまたはテトラ（メタ）アクリレートおよびこれらの併用である。
【０００７】
上記および以下において、（ポリ）オキシアルキレンエーテルはオキシアルキレンエーテルおよび／またはポリオキシアルキレンエーテルを表わし、以下同様の表現を用いる。これを構成するオキシアルキレン基としては炭素数２〜４のオキシアルキレン、例えばオキシエチレン、オキシプロピレン、１，２−、１，３−、２，３−もしくは１，４−オキシブチレンおよびこれらの２種以上の併用系（ブロックおよび／またはランダム）が挙げられる。オキシアルキレンのうち、好ましいものはオキシエチレンおよび／またはオキシプロピレンであり、これらのうちさらに好ましいものはオキシエチレンである。併用の場合のオキシエチレンの割合はオキシアルキレン全体の重量に基づいて好ましくは５０重量％以上である。
【０００８】
該（Ａ）の製造方法には特に制限がないが、例えば下記の方法が例示できる。
▲１▼上述のｎ価の多価アルコール類１モルと（メタ）アクリル酸２〜ｎモルまたはそれ以上とを、必要により脱水補助溶剤［例えばトルエン、キシレン、メチルエチルケトン、メチルイソブチルケトンなど］の存在下で脱水エステル化反応（反応温度９０〜１５０℃，常圧〜２００ｍｍＨｇ）させた後、必要により未反応の（メタ）アクリル酸をアルカリ水洗等で除去する方法；▲２▼上述のｎ価の多価アルコール類１モルと（メタ）アクリル酸のアルキル（炭素数１〜４）エステル２〜ｎモルまたはそれ以上とを、エステル交換反応（反応温度９０〜１５０℃，常圧〜２００ｍｍＨｇ）させた後、必要により副生するアルコールおよび未反応の（メタ）アクリル酸アルキルエステルを蒸留等で除去する方法。
また、ｎ≧３のときのエステル化度は、ｎ個の末端水酸基のうち６０〜１００％、さらに好ましくは７０％〜１００％がエステル化されたものが好ましい。
【０００９】
上記エステル化反応またはエステル交換反応に際しては、反応を円滑に行うために触媒（たとえば、鉱酸［硫酸、塩酸等］、有機酸［ｐ−トルエンスルホン酸等］、ルイス酸［フッ化ホウ素エーテラート等］、有機金属［ジブチル錫ジラウレート、オクチル酸錫、ナフテン酸リチウム、テトラブトキシチタン等］、イオン交換樹脂［酸性イオン交換樹脂等］）およびラジカル重合禁止剤（たとえばハイドロキノン、ハイドロキノンモノメチルエーテル、オレイン酸銅、空気など）などを使用することもできる。
（Ａ）は通常液状または固状であるが、塗料組成物の粘度を低くすることが出来るという点で液状が好ましく、（Ａ）の粘度は、通常２〜１０，０００ｃＰ（２５℃）である。
【００１０】
本発明において、アクリル系共重合体（Ｂ）の必須構成単量体であるアルキル基の炭素数が１〜４の（メタ）アクリレート（ｂ１）のアルキル基としては、例えばメチル、エチル、ｎ−プロピル、イソプロピル、ｎ−ブチル、イソブチル、ｔ−ブチルおよびこれら２種以上の併用が挙げられる。これらのうち好ましいものは得られる塗膜の硬度と加工性のバランスが良好なメチル、エチル、ｎ−ブチルおよびこれら２種以上の併用である。
【００１１】
アルキル基もしくはシクロアルキル基の炭素数が６〜３０（好ましくは６〜２０）のアルキル（メタ）アクリレート（ｂ２）のアルキル基としては、例えばヘキシル、オクチル、２−エチルヘキシル、ノニル、デシル、ドデシル、トリデシル、テトラデシル、１−メチルトリデシル、ヘキサデシル、オクタデシル、エイコシル、ドコシル、テトラコシルおよびトリアコンチルなど、シクロアルキル基としては、例えば、シクロヘキシルおよびシクロオクチルなど、およびこれら２種以上の併用が挙げられ、アルキル基は直鎖でも分岐でも、両方の混合物でもかまわない。これらのうち好ましいものは得られる塗膜の耐レトルト性が良好なシクロヘキシル、デシル、オクタデシルおよびこれら２種以上の併用である。
【００１２】
スチレン化フェノール類の（ポリ）オキシアルキレンエーテルの（メタ）アクリレート（ｂ３）を構成するスチレン化フェノール類は例えばフェノール類とスチレン類とのフリーデル・クラフツ反応により製造できる。フェノール類としては例えばフェノール、アルキルフェノール、アリールフェノール、アラルキルフェノールが挙げられる。アルキルフェノールのアルキル基の炭素数は通常１〜２０、好ましくは１〜１２であり、該アルキルフェノールは例えばクレゾール、ブチルフェノール、オクチルフェノールなどが挙げられる。アリールフェノールのアリール基としてはフェニル基、トリル基、キシリル基、ビフェニル基、ナフチル基などであり、該アリールフェノールとしては例えばフェニルフェノール、ビフェニルフェノール、ナフチルフェノールなどが挙げられる。アラルキルフェノールのアラルキル基としてはベンジル基、フェニルエチル基などであり、該アラルキルフェノールとしては例えばベンジルフェノール、フェニルエチルフェノールなどが挙げられる。これらのうち好ましいものは他の塗料用樹脂と良好に相溶し、かつ各樹脂に配合したときに各樹脂の本来の性能を保持できるフェノール、クレゾール、フェニルフェノール及びこれらの２種以上の併用である。
【００１３】
スチレン類としては、例えばスチレン、α−メチルスチレン、ビニルトルエンおよびこれら２種以上の併用が挙げられる。これらのうち好ましいものは他樹脂との相溶性からスチレン、α−メチルスチレンおよびこれらの併用である。
【００１４】
フリーデル・クラフツ反応は例えばフェノール類とスチレン類とを、触媒（例えばルイス酸等の酸性触媒）の存在下に１１０〜１４０℃の温度で反応させることにより行える。スチレン化フェノール類には、フェノール類のベンゼン核にスチレン類が付加したもの以外に、一旦付加したスチレン類のベンゼン核にさらにスチレン類が付加したものなどが含まれる。フェノール類１モルに対するスチレン類の付加モル数は得られる塗料の流動性の観点から通常０．５〜８モル、好ましくは０．８〜４モル、特に好ましくは１〜３モルである。
スチレン化フェノール類の数平均分子量は通常１５０〜１，３００である。
【００１５】
スチレン化フェノール類の（ポリ）オキシアルキレンエーテルはスチレン化フェノール類にアルキレンオキサイド（炭素数２〜４）を付加反応させることにより製造できる。オキシアルキレンとしては前述のものが挙げられ、これらのうち、好ましいものはオキシエチレンおよび／またはオキシプロピレンであり、さらに好ましいものはオキシエチレンである。併用の場合のオキシエチレンの割合はオキシアルキレン全体の重量に基づいて好ましくは５０重量％以上である。アルキレンオキサイドの付加モル数は得られる塗膜の耐水性、耐レトルト性の観点から通常１〜１０モル、好ましくは１〜４モルである。
付加反応は、例えば１００〜１９０℃の温度で行うことができる。この際反応を促進するため、触媒［例えば塩基性触媒（水酸化ナトリウム、水酸化カリウム、ナトリウム、炭酸ナトリウムなど）、酸性触媒（フッ化硼素エーテラートなど）］を添加することもできる。
【００１６】
（ｂ３）を製造する（メタ）アクリレート化反応は該（Ａ）のエステル化反応と同様の方法で行うことができる。
【００１７】
（ｂ３）のうち他樹脂との相溶性および顔料分散性の観点から好ましいものはスチレン化（１〜３モル）フェノールの（ポリ）オキシエチレンエーテルの（メタ）アクリレート、特に、フェノール１モルとスチレン１〜３モルとの反応物にエチレンオキサイドを１〜４モル付加させた化合物の（メタ）アクリレートである。
【００１８】
カルボキシル基、水酸基、アミノ基およびアミド基から選ばれる極性基を１種以上有するラジカル重合性単量体（ｂ４）としては、例えば以下のものが挙げられる。
【００１９】
カルボキシル基含有単量体；不飽和モノカルボン酸［例えば、（メタ）アクリル酸、クロトン酸等］、不飽和ジカルボン酸［例えば、（無水）マレイン酸、フマル酸、（無水）イタコン酸等］、不飽和ジカルボン酸のハーフエステル［モノアルキル（炭素数１〜５）エステル、例えば、マレイン酸モノメチルエステル、マレイン酸モノエチルエステル、イタコン酸モノブチルエステル等；スチレン化フェノール類のポリオキシアルキレンエーテル（上記）のモノエステル等］、不飽和モノカルボン酸のラクトン（炭素数３〜１２）付加物（付加モル数１〜１０）［例えば、（メタ）アクリル酸のε−カプロラクトン１〜５モル付加物等］等。
【００２０】
水酸基含有単量体；炭素数２〜１２の脂肪族２価アルコール（例えば前述のもの）のモノ（メタ）アクリレート、上記２価アルコールの（ポリ）オキシアルキレンエーテル（オキシアルキレン単位の数１〜２０）のモノ（メタ）アクリレート［例えば、ポリエチレングリコール（重合度２〜２０）モノ（メタ）アクリレート、ポリプロピレングリコール（重合度２〜２０）モノ（メタ）アクリレート等］、３〜１２価またはそれ以上の脂肪族多価アルコール（例えば前述のもの）のモノ（メタ）アクリレート、上記多価アルコールの（ポリ）オキシアルキレンエーテル（オキシアルキレン単位の数１〜２０）のモノ（メタ）アクリレート、（メタ）アリルアルコール、プロペニルアルコール、ビニルアルコール（酢酸ビニルの重合後に加水分解して形成される）等。
【００２１】
アミノ基含有単量体；１級アミノ基含有（メタ）アクリレートとしては、
アミノアルキル（Ｃ２〜８）（メタ）アクリレート［例えば、アミノエチル（メタ）アクリレート、Ｎ−（２−アミノエチル）アミノエチル（メタ）アクリレート、アミノプロピル（メタ）アクリレート］、２級アミノ基含有（メタ）アクリレートとしては、モノアルキル（Ｃ１〜６）アミノアルキル（Ｃ２〜８）（メタ）アクリレート［例えば、モノメチルアミノエチル（メタ）アクリレート］、３級アミノ基含有（メタ）アクリレートとしては、ジアルキル（Ｃ１〜６）アミノアルキル（Ｃ２〜８）（メタ）アクリレート［例えば、ジメチルアミノエチル（メタ）アクリレート、ジエチルアミノエチル（メタ）アクリレート、ジメチルアミノプロピル（メタ）アクリレート、ジブチルアミノエチル（メタ）アクリレート］、ジアルキルアルカノールアミン類のポリオキシアルキレンエーテル付加物（重合度２〜２０）の（メタ）アクリレート［例えば、ジメチルアミノエタノールのポリオキシエチレンエーテルと（メタ）アクリル酸とのエステル化物もしくは低級アルキル（メタ）アクリレートとのエステル交換反応生成物］、上記のアミノ基含有（メタ）アクリレートに相当する（エステル結合がアミド結合に置き換わった）アミノ基含有（メタ）アクリルアミド［例えば、Ｎ−［３−（ジメチルアミノ）プロピル］（メタ）アクリルアミド］、複素環式アミノ基含有単量体［例えば、モルホリノアルキレン（炭素数２〜６）（メタ）アクリレート］等。
【００２２】
アミド基含有単量体；（メタ）アクリルアミド、Ｎ−アルキル（Ｃ１〜６）およびＮ，Ｎ−ジアルキル（Ｃ１〜４）（メタ）アクリルアミド［例えば、Ｎ−メチル（メタ）アクリルアミド、Ｎ−イソプロピル（メタ）アクリルアミド、Ｎ−ブチル（メタ）アクリルアミド、Ｎ，Ｎ−ジメチル（メタ）アクリルアミド等］、Ｎ−アルコキシ（Ｃ１〜６）およびＮ，Ｎ−ジアルコキシ（Ｃ１〜４）アルキル（Ｃ２〜８）（メタ）アクリルアミド［例えば、Ｎ−メトキシメチル（メタ）アクリルアミド、Ｎ−エトキシメチル（メタ）アクリルアミド、Ｎ−ｎ−ブトキシメチル（メタ）アクリルアミド、Ｎ，Ｎ−ジメトキシメチル（メタ）アクリルアミド等］、Ｎ−メチロール（メタ）アクリルアミド、イソブトキシメチロール（メタ）アクリルアミド、ビニルホルムアミド、ビニルアセトアミド等
【００２３】
これらのうち好ましいものは、（ｉ）カルボキシル基含有単量体、（ii）水酸基含有単量体および、(iii)アミノ基含有単量体もしくはアミド基含有単量体から選ばれる１種または２種以上の併用である。併用のうち好ましいものは、（ｉ）と(ii)および／または(iii)との併用であり、さらに（ｉ）、(ii)および(iii)の併用がさらに好ましい。とりわけ好ましくは、（メタ）アクリル酸、エチレングリコールモノ（メタ）アクリレート、およびジメチルアミノエチル（メタ）アクリレートもしくは（メタ）アクリルアミドの１種以上との併用である。併用の場合の割合は、好ましくは（ｉ）／(ii)／(iii)＝０〜４０／０〜９０／０〜３０質量比、さらに好ましくは（ｉ）／(ii)／(iii)＝５〜３５／４５〜８５／５〜２５質量比である。
【００２４】
（Ｂ）は（ｂ１）〜（ｂ４）以外のラジカル重合性単量体（ｂ５）を共重合してもよい。（ｂ５）としては、例えば、芳香環含有（メタ）アクリレート［例えばベンジル（メタ）アクリレート］；芳香族炭化水素単量体［例えば、スチレン系化合物（スチレン、α−メチルスチレン、エチルスチレン、ジメチルスチレン、ビニルトルエン、α−メチルスチレンダイマー等）］；グリシジルエステル［例えばグリシジル（メタ）アクリレート、クロトン酸グリシジルエステル等］；グリシジルエーテル［例えばアリルグリシジルエーテル、プロペニルグリシジルエーテル等］；アルコキシ（炭素数１〜８）（ポリ）オキシアルキレン（重合度１〜２０、アルキレン基の炭素数２〜４）エーテルの（メタ）アクリレート［例えば、メトキシテトラエチレングリコールモノメタクリレート］、スチレン化フェノール（ポリ）オキシアルキレン（重合度１〜２０、アルキレン基の炭素数２〜４）エーテルの（メタ）アクリル酸以外の不飽和脂肪酸とのエステル（例えば、クロトン酸エステル、マレイン酸エステル、フマル酸エステルエステル）；（ｂ４）以外の極性基含有単量体、例えばスルホン酸基含有単量体［ビニルスルホン酸、（メタ）アリルスルホン酸、スルホエチル（メタ）アクリレート、スチレンスルホン酸、２−ヒドロキシ−３−（メタ）アクリロイロキシプロパンスルホン酸、２−（メタ）アクリルアミド−２−メチルプロパンスルホン酸、アルキル（炭素数３〜１８）アリルスルホコハク酸、およびこれらの塩（アルカリ金属塩、アミン塩、アンモニウム塩、アルキル置換アンモニウム塩など）］、硫酸エステル基含有単量体［ポリ（ｎ＝２〜３０）オキシアルキレン（エチレン、プロピレン、ブチレン：単独、ランダム、ブロックでもよい）モノ（メタ）アクリレートの硫酸エステル化物およびこれらの塩（塩としては上記と同様）等］、燐酸基含有単量体［（メタ）アクリル酸ヒドロキシアルキル燐酸モノエステル（例えば、２−ヒドロキシエチルメタアクリロイルホスフェート、フェニル−２−アクリロイロキシエチルホスフェート）、（メタ）アクリル酸アルキルホスホン酸類（例えば、２−アクリロイルオキシエチルホスホン酸）、およびこれらの塩（塩としては上記と同様）など］；不飽和ニトリル［例えば（メタ）アクリロニトリル等］；ビニルエステル［例えば脂肪酸（炭素数１〜２０）のビニルエステル、具体的には酢酸ビニル、プロピオン酸ビニル等］；ハロゲン含有単量体［例えば塩化ビニル、弗化ビニル、塩化ビニリデン、弗化ビニリデン等］；オレフィン系炭化水素［例えばアルケン（Ｃ２〜８）およびアルカジエン（Ｃ４〜１０）等、アルケンとしてはエチレン、プロピレン等、アルカジエンとしてはブタジエン、イソプレン等］等｝およびこれら２種以上の併用が挙げられる。
これらのうち好ましいものは、得られる塗膜の硬度及び耐水性の付与の観点からスチレン系化合物であり、さらに好ましいものはスチレン、α−メチルスチレンおよびこれらの併用である。
【００２５】
（Ｂ）を構成する単量体（ｂ１）は通常４０〜７５質量％であり、好ましくは５０〜７０質量％である。（ｂ１）が４０％未満では塗膜の硬度が低下し、７５％を越えると塗膜の加工性が低下する。（ｂ２）は通常５〜２０質量％であり、好ましくは７〜１５質量％である。（ｂ２）が５％未満では他樹脂との相溶性が低下し、２０％を越えると得られる塗膜の光沢が低下する。（ｂ３）は通常２〜１５質量％であり、好ましくは３〜１２％質量である。（ｂ３）が２％未満では他樹脂との相溶性および顔料の分散性が低下し、１５％を越えると得られる塗膜の加工性が低下する。（ｂ４）は通常５〜２０質量％であり、好ましくは７〜１５質量％である。（ｂ４）が５％未満では他樹脂との相溶性および顔料の分散性が低下し、２０％を越えると得られる塗膜の耐水性および耐レトルト性が低下する。必要により使用される（ｂ５）は通常４８質量％以下であり、好ましくは３〜３０質量％である。
【００２６】
該（Ｂ）の数平均分子量（測定法：ＧＰＣ）は通常１，０００〜２０，０００、好ましくは２，０００〜１８，０００、さらに好ましくは２，５００〜１５，０００である。数平均分子量が１０００未満では得られる塗膜の可撓性（加工性）が不十分となり、２０，０００を越えると塗料の粘度が高くなり、作業性が低下する。
【００２７】
（Ｂ）の酸価は通常４０ｍｇＫＯＨ／ｇ以下、好ましくは１〜１５ｍｇＫＯＨ／ｇであり、水酸基価は通常６０ｍｇＫＯＨ／ｇ以下、好ましくは１５〜３０ｍｇＫＯＨ／ｇである。また、アミン価は通常２０ｍｇＫＯＨ／ｇ以下、好ましくは１〜１０ｍｇＫＯＨ／ｇである。（ｂ４）としてカルボキシル基含有単量体を含む場合の酸価の下限は１ｍｇＫＯＨ／ｇ、アミノ基含有単量体を含む場合のアミン価の下限は１ｍｇＫＯＨ／ｇである。
また、酸価、アミン価および水酸基価の合計は通常２〜８０、好ましくは３〜５０ｍｇＫＯＨ／ｇである。
（Ｂ）は液状または固状、好ましくは液状であり、粘度（２５℃、Ｂ型）は通常３，０００〜３００，０００ｃｐｓである。
【００２８】
（Ｂ）の製造は、通常のラジカル重合法（塊状重合、溶液重合法、乳化重合等）により製造することができる。重合に際しては公知のラジカル重合開始剤、連鎖移動剤、有機溶剤などを用いてもよい。該重合開始剤としては、たとえばアゾビスイソブチロニトリル、アゾビスイソバレロニトリル、アゾビスイソ吉草酸等のアゾ系化合物；ベンゾイルパーオキサイド、ｔ−ブチルハイドロパーオキサイド、ラウロイルパーオキサイド、キュメンハイドロパーオキサイド等の有機過酸化物；過硫酸カリウム、過硫酸ナトリウム、過硫酸アンモニウム等の無機過硫酸化物；過酸化水素等の無機過酸化物およびこれらの２種以上の併用が挙げられる。重合開始剤の使用量は単量体全量に対して通常０．１〜５質量％である。該連鎖移動剤としては、たとえばメルカプタン（ブチルメルカプタン、ドデシルメルカプタン等）、α−メチルスチレンダイマー、クロロホルム等が挙げられる。連鎖移動剤の使用量は単量体全量に対して、通常５質量％以下、好ましくは０．１〜３質量％である。また有機溶剤としては、たとえばアルコール類（メタノール、エタノール、プロパノール、イソプロパノール、ｎ−、ｓｅｃ−もしくはｔ−ブタノール、エチルセロソルブ、ブチルセロソルブ、エチルカルビトール、プロピレングリコールモノエチルエーテル等）、エステル類（酢酸エチル、酢酸ブチル、酢酸イソアミル、セロソルブアセテート等）；エーテル類（ジオキサン等）、；ケトン類（アセトン、メチルエチルケトン、メチルイソブチルケトン等）；脂肪族もしくは脂環族炭化水素類（ｎ−ヘキサン、ｎ−ヘプタン、シクロヘキサン等）；芳香族炭化水素類（トルエン、キシレン、トリメチルベンゼン等）およびこれらの２種以上の混合物が挙げられる。これらのうち好ましいものはケトン類および芳香族炭化水素類である。該有機溶剤は重合後に蒸留等の方法により除去してもよい。
また、（Ｂ）の製造は、重合後の変性によって（ｂ４）と同じ基を形成する単量体を、予め上記と同様の方法で重合しておき、重合後に変性することによって得ることもできる。このような基を有する単量体としては、加水分解によって水酸基を形成するカルボン酸ビニル系単量体などが挙げられる。
【００２９】
（Ｂ）がカルボキシル基を有する場合は、その一部または全部が揮発性塩基で中和されていてもよい。該揮発性塩基としては、アンモニア；アルキルの炭素数が１〜４の１級、２級もしくは３級モノアミン［例えばメチルアミン、ジメチルアミン、トリメチルアミン、エチルアミン、ジエチルアミン、トリエチルアミン、ジブチルアミンなど］；アルカノール（炭素数２〜４）アミン［モノエタノールアミン、ジエタノールアミン、Ｎ−メチルジエタノールアミン、トリエタノールアミン、ジイソプロパノールアミンなど］；環状アミン（窒素数１〜４、炭素数２〜２０）［エチレンイミン、ピロール、ピロリジン、ピリジン、ピペラジン、ピペリジン、モルホリン、Ｎ−エチルモルホリン、１，８−ジアザビシクロ〔５，４，０〕−７−ウンデセンなど］およびこれら２種以上の併用が挙げられる。これらのうち好ましいものは塗料の臭気および塗膜の耐水性の点からアルカノールアミンであり、特に好ましくはジエタノールアミンおよびＮ−メチルジエタノールアミンである。とくに塗料の希釈剤として水が用いられる［例えば（Ａ）と（Ｂ）の合計重量に対して１５重量％を越える量］場合、親水性向上の観点から（Ｂ）のカルボキシル基の少なくとも一部は塩基で中和されていることが望ましく、その場合の中和度は、通常カルボキシル基の５０当量％以上、好ましくは８０当量％以上である。中和の時期については特に制限はなく、重合前に行ってもよいが、通常は重合後に行う。
【００３０】
本発明の組成物における（Ａ）：（Ｂ）の質量比は、中和前で通常（３０〜９０）：（１０〜７０）、好ましくは（５０〜８５）：（１５〜５０）である。（Ａ）の比率が３０未満では塗料の粘度が高くなり作業性が低下し、９０を越えると得られる塗膜の可撓性が低下するため深絞りなどの加工性が低下する。
【００３１】
本発明の組成物はそのままでも十分な熱硬化性を有するが、必要により架橋剤（Ｃ）を含有させてもよい。該（Ｃ）としてはアミノ樹脂（Ｃ１）、ポリエポキシ化合物（Ｃ２）およびこれらの併用が挙げられる。併用の場合、（Ｃ２）は（Ｃ）の３０質量％以下である。
（Ｃ１）および（Ｃ２）は、（Ｂ）に使用される（ｂ４）がいずれの種類でも架橋剤として効果を発揮するが、（Ｃ１）の場合は、（ｂ４）がカルボキシル基または水酸基を有する単量体の場合が好ましく、（Ｃ２）の場合は、（ｂ４）がアミノ基、カルボキシル基または水酸基を有する単量体の場合が好ましい。
【００３２】
該アミノ樹脂（Ｃ１）としては、アルキル（炭素数１〜８）エーテル化メラミン樹脂、アルキル（炭素数１〜８）エーテル化ベンゾグアナミン樹脂、アルキル（炭素数１〜８）エーテル化尿素樹脂、スピログアナミン樹脂、フェニレン核に２個のトリアジン環が結合したジグアナミンのアルキル（炭素数１〜８）エーテル化樹脂および／またはこれら２種以上の混合物が挙げられる。これらのうち好ましくはアルキルエ−テル化メラミン樹脂およびアルキルエーテル化ベンゾグアナミン樹脂であり、特に好ましくはアルキルエーテル化ベンゾグアナミン樹脂である。
【００３３】
（Ｃ１）の重合度は通常１．１〜５、好ましくは１．３〜３、特に好ましくは１．４〜２である。重合度が１．１未満では加熱硬化の際の揮発成分が多くなり、５を越えると粘度が高くなり作業性が低下する傾向となる。
【００３４】
該（Ｃ２）（１分子当たりのエポキシ基数２〜１０）としては、
▲１▼芳香族ポリエポキシド
多価フェノール類［単環２価フェノール類（レゾルシノール、ピロカテコール、ハイドロキノン等）、ビスフェノール類（ビスフェノールＡ、ハロゲン化ビスフェノールＡ、ビスフェノールＢ、ビスフェノールＳ、ビスフェノールＡＤ、ビスフェノールＦ、４，４’−ジヒドロキシビフェニル、４，４’−ジヒドロキシ−２，２’，４，４’−テトラメチルビフェニル等）、多核フェノール類（１，５−ヒドロキシナフタレン等）、２〜１０価の縮合多核フェノール類（フェノールノボラック、クレゾールノボラック、フェノール−ジシクロペンタジエン共重合体等）など］に、エピクロルヒドリンを付加させて得られるポリグリシジルエーテルおよびこれらの２種以上の混合物が挙げられる。
▲２▼脂肪族ポリエポキシド
多価脂肪族アルコールのポリグリシジルエーテル体［エチレングリコールジグリシジルエーテル、プロピレングリコールジグリシジルエーテル、テトラメチレングリコールジグリシジルエーテル、ポリエチレングリコールジグリシジルエーテル、ポリプロピレングリコールジグリシジルエーテル、トリメチロールプロパントリグリシジルエーテル、ペンタエリスリトールテトラグリシジルエーテル、およびソルビトールポリグリシジルエーテルなど］、および多価脂肪酸のポリグリシジルエステル体［ジグリシジルアジペートなど］が挙げられる。
▲３▼脂環式ポリエポキシド
ビニルシクロヘキセンジオキシド、リモネンジオキシド、ジシクロペンタジエンジオキシド、ビス（２，３−エポキシシクロペンチル）エーテル、エチレングリコールビスエポキシジシクロペンチルエーテル、およびビス（３，４−エポキシ−６−メチルシクロヘキシルメチル）アジペートが挙げられ、前記芳香族系ポリエポキシドの核水添化物も含む。
これらのうち好ましいものはビスフェノールＡ、フェノールノボラックおよびクレゾールノボラックにエピクロロヒドリンを付加させて得られるグリシジルエーテルである。
【００３５】
（Ｃ２）のエポキシ当量は、通常１８０〜５，０００ｇ／ｅｑ、好ましくは２２０〜３，０００ｇ／ｅｑ、特に好ましくは４００〜１，５００ｇ／ｅｑである。エポキシ当量が１８０ｇ／ｅｑ未満では得られる塗膜の可撓性が低下するため深絞りなどの加工性が低下し、５，０００ｇ／ｅｑを越えると塗料の粘度が高くなり、作業性が低下する傾向となる。
【００３６】
該（Ｃ）を用いる場合の配合量は、（Ａ）と（Ｂ）の合計質量に対して、通常１００質量％以下、好ましくは５０％質量以下、さらに好ましくは３〜３０％質量％である。１００質量％を越えると得られる塗膜の可撓性が低下するため深絞りなどの加工性が低下する。（Ｃ）は、（Ａ）および（Ｂ）からなる混合物にあらかじめ混合されていてもよく、また使用時に混合してもよい。
【００３７】
本発明の塗料用樹脂組成物には、必要に応じて他の公知の熱硬化性樹脂（アクリル樹脂、ポリエステル樹脂、フェノール樹脂、ウレタン樹脂など）を配合することができる。これらの配合量は（Ａ）と（Ｂ）の合計質量に対して、通常３０質量％以下、好ましくは２０質量％以下、さらに好ましくは１０質量％以下である。またさらに、必要に応じて公知の熱可塑性樹脂を配合することもできる。熱可塑性樹脂としては、付加重合系の樹脂として、ポリエチレン、ポリプロピレン、ポリスチレン、ポリーｐ-キシリレン、ポリ（メタ）アクリレート、ポリ塩化ビニル、ポリ塩化ビニリデン、ポリ酢酸ビニル、フッ素樹脂、ポリアクリロニトリル、ポリビニルエーテル、ポリブタジエンなどのジエン系ポリマーおよびこれらを構成する単量体の共重合体などが挙げられる。
重縮合系樹脂としてはポリアミド、熱可塑性ポリエステル、ポリカーボネート、ポリフェニレンオキシド、ポリスルホンなどが、重付加系樹脂としては熱可塑性ポリウレタンなどが挙げられる。開環重合系樹脂としてはポリエチレンオキシド、ポリプロピレンオキシド、ポリテトラヒドロフランなどのアルキレンオキシド重合体、ポリアセタールなどが挙げられる。
【００３８】
本発明の塗料用樹脂組成物には、必要に応じて塗料に通常用いられる公知の硬化触媒を添加することができる。
硬化触媒としては、▲１▼（Ａ）と（Ｂ）の反応の硬化触媒として、３級アミン類［例えば、脂肪族３級アミン（トリエチルアミン、ジメチルエタノールアミン、トリエタノールアミンなど）、芳香族３級アミン（ジメチルベンジルアミン、ジエチルベンジルアミンなど）、および複素環式３級アミン（Ｎ−メチルモルホリンなど）など］；４級アンモニウム塩［３級アミンとアルキル（炭素数１〜１８）ハロゲン（塩素、臭素、ヨウ素）化物との反応で得られるもの、例えば、テトラブチルアンモニウムクロライド、テトラブチルアンモニウムブロマイド、トリメチルベンジルアンモニウムクロライドなど］；リン酸エステル類［炭素数２〜１２のモノもしくはジアルキルリン酸エステル（リン酸エチル、リン酸ジブチルなど）］；スルホン酸類［ｐ−トルエンスルホン酸など］；が挙げられ、
▲２▼（Ｃ）との反応を促進する硬化触媒として、（Ｃ）がアミノ樹脂の場合は、上記のリン酸エステル類およびスルホン酸類、（Ｃ）がポリエポキシ化合物の場合は、ルイス酸（三フッ化硼素など）、上記の３級アミンおよび４級アンモニウム塩が挙げられる。硬化触媒の添加量は（Ａ）、（Ｂ）および（Ｃ）の合計質量に対して、通常１０質量％以下、好ましくは５％質量以下、さらに好ましくは３質量％以下である。
【００３９】
本発明の塗料用樹脂組成物には、さらにその他の添加剤（例えば、顔料、レベリング剤、消泡剤、滑り剤、酸化防止剤、紫外線吸収剤、重合禁止剤など）を適宜配合することができる。添加剤の配合量は（Ａ）と（Ｂ）の合計質量に対して、通常２０質量％以下、好ましくは１０％質量以下、さらに好ましくは５質量％以下である。
【００４０】
本発明の塗料用樹脂組成物は希釈せずに用いることができる。また必要に応じ水または水と高沸点（沸点１５０℃以上）親水性有機溶剤を適宜配合することができる。希釈剤としては水；アルコール類（例えばヘキシレングリコール、エチルセロソルブ、ブチルセロソルブ、エチルカルビトール、プロピレングリコールモノエチルエーテル等］およびこれら２種以上の混合物が挙げられる。これらのうち好ましいものは水、ヘキシレングリコールであり、特に好ましいものは水である。希釈剤の配合量は（Ａ）と（Ｂ）の合計質量に対し、通常４０質量％以下、好ましくは３０質量％以下、特に好ましくは２０質量％以下である。
【００４１】
本発明の樹脂組成物からなる塗料の不揮発分濃度は通常６０質量％以上、好ましくは８０〜１００質量％、さらに好ましくは９０〜１００質量％である。また、粘度（２５℃）は通常１００〜１５，０００ｍＰａ・ｓ、好ましくは２，００〜１０，０００ｍＰａ・ｓである。
【００４２】
本発明の樹脂組成物からなる塗料の塗装基材への塗布方法としては、スプレーコート法、ナイフコート法、ロールコート法、流し塗り法などが挙げられるが、好ましいのはロールコート法である。塗布量は目的に応じ適宜選択されるが、乾燥膜厚が通常３〜３０μｍとなる量である。金属に塗布された塗料は、温度が通常１５０℃〜２５０℃、好ましくは１９０〜２３０℃、時間が通常１０秒〜５分、好ましくは１分〜２分の条件で加熱処理されることにより硬化塗膜を形成する。
本発明の樹脂組成物からなる塗料が適用される塗装基材としては金属が好適であり、例えばアルミニウム、スチール、各種化成処理（例えばクロム処理など）アルミニウム、各種化成処理スチール、ポリエステルなどでラミネートされたスチール、錫メッキスチール、亜鉛メッキスチール、銅、真鍮などが挙げられる。なかでも金属缶の製造の場合、あらかじめ３ピース缶用の平板もしくは２ピース缶用の筒状成型物に本発明の樹脂組成物からなる塗料が塗装され、乾燥・硬化後、深絞り成型（深絞り成型；缶を細口缶とするためにネック部分を絞って缶の口を成型する成型法）される場合に好適である。この場合、塗装される素材としては化成処理アルミニウム、化成処理スチール、樹脂（ポリエステルなど）でラミネートされたスチールなどである。
【００４３】
【実施例】
以下、実施例により本発明をさらに具体的に説明するが、本発明はこれに限定されたものではない。以下において部および％は特に断りのない限り質量基準である。
【００４４】
製造例１
温度計、撹拌機、水分離管および滴下ロートを備えた四ツ口フラスコに、トルエン１００部、ペンタエリスリトールのエチレンオキサイド２モル付加物４０部（０．１８モル）、パラトルエンスルホン酸１部、およびハイドロキノン０．２部を仕込み、撹拌しながら、アクリル酸６０部（０．８３モル）を滴下ロートから仕込み、温度１２０℃にて８時間かけて脱水エステル化を行った。温度を６０℃まで冷却し、１５％の水酸化ナトリウム水溶液１００部にて中和洗浄し、水相を除去した。有機相のトルエンを減圧留去し、粘度が２００ｍＰａ・ｓ／２５℃の４官能アクリレート（Ａ−１）を７８部得た。
【００４５】
製造例２
製造例１において、トリメチロールプロパンのエチレンオキサイド２モル付加物４７部（０．２１モル）およびアクリル酸５３部（０．７４モル）を用いた以外は製造例１と同様にして、粘度８０ｍＰａ・ｓ／２５℃の３官能アクリレート（Ａ−２）を８０部得た。
【００４６】
製造例３
（ｂ１）としてメチルアクリレート２５部およびメチルメタクリレート３０部、（ｂ２）としてドデシルメタクリレート１０部、（ｂ３）としてスチレン化（スチレン１．８モル付加）フェノールのエチレンオキサイド２モル付加物のメタクリレート５部、（ｂ４）としてメタクリル酸１部、ヒドロキシエチルメタクリレート８部およびジメチルアミノエチルメタクリレート１部、（ｂ５）としてスチレン２０部をガラス容器に秤量し、混合撹拌してモノマー溶液を得た。別のガラス容器にキシレン５０部とｔ−ブチルパーオキシ−２−エチルヘキサノエート（以下、ＴＢＥと略す）３部を秤量し、混合撹拌して重合開始剤溶液を得た。次に温度計、撹拌機、圧力計、モノマー溶液導入口、開始剤溶液導入口および窒素ガス吹き込み管を備えたオートクレーブに、キシレン５０部を仕込み、容器内を窒素置換した後、撹拌しながら１４５〜１５５℃で上記のモノマー溶液と重合開始剤溶液を滴下ポンプから同時に３時間かけて滴下した後、同温度で撹拌を１時間継続し、さらにＴＢＥ１部を添加して同温度で４時間撹拌を継続した後、キシレンを減圧留去し、酸価６ｍｇＫＯＨ／ｇ、水酸基価３５ｍｇＫＯＨ／ｇ、アミン価４ｍｇＫＯＨ／ｇ、数平均分子量３，０００の液状アクリル樹脂（Ｂ−１）を１００部得た。
【００４７】
製造例４
製造例３において、（ｂ１）としてメチルアクリレート２３部およびメチルメタクリレート４０部、（ｂ２）としてドデシルメタクリレート１０部、（ｂ３）としてスチレン化（スチレン１．８モル付加）フェノールのエチレンオキサイド２モル付加物のメタクリレート５部、（ｂ４）としてメタクリル酸３部、ヒドロキシエチルメタクリレート８部およびジメチルアミノエチルメタクリレート１部、（ｂ５）としてスチレン１０部からなるモノマー溶液とキシレン５０部、ＴＢＥ１部の重合開始剤溶液を用いた以外は製造例３と同様にして、酸価２０ｍｇＫＯＨ／ｇ、水酸基価３５ｍｇＫＯＨ／ｇ、アミン価４ｍｇＫＯＨ／ｇ、数平均分子量８，０００の液状アクリル樹脂（Ｂ−２）を１００部得た。
【００４８】
製造例５
製造例３において、（ｂ１）としてメチルアクリレート２０部、エチルアクリレート８部およびメチルメタクリレート４０部、（ｂ２）としてドデシルメタクリレート１５部、（ｂ３）としてスチレン化（スチレン１．８モル付加）フェノールのエチレンオキサイド２モル付加物のメタクリレート８部、（ｂ４）としてメタクリル酸２部、ヒドロキシエチルメタクリレート５部およびジメチルアミノエチルメタクリレート２部からなるモノマー溶液とキシレン５０部、ＴＢＥ０．５部の重合開始剤溶液を用いた以外は製造例３と同様にして、酸価１３ｍｇＫＯＨ／ｇ、水酸基価２２ｍｇＫＯＨ／ｇ、アミン価７ｍｇＫＯＨ／ｇ、数平均分子量１０，０００の液状アクリル樹脂（Ｂ−３）を１００部得た。
【００４９】
比較製造例１
製造例３において、エチルアクリレート４２部、メチルメタクリレート２０部、ヒドロキシエチルメタクリレート８部およびスチレン３０部からなるモノマー溶液とキシレン５０部、ＴＢＥ２部の重合開始剤溶液を用いた以外は製造例３と同様にして、水酸基価３５ｍｇＫＯＨ／ｇ、数平均分子量７，０００の液状アクリル樹脂（Ｂ’−１）を１００部得た。
【００５０】
比較製造例２
製造例３において、エチルアクリレート４０部、メチルメタクリレート２０部、メタクリル酸２部、ヒドロキシエチルメタクリレート８部およびスチレン３０部からなるモノマー溶液とキシレン５０部、ＴＢＥ２部の重合開始剤溶液を用いた以外は製造例３と同様にして、酸価１３ｍｇＫＯＨ／ｇ、水酸基価３５ｍｇＫＯＨ／ｇ、数平均分子量６，０００の液状アクリル樹脂（Ｂ’−２）を１００部得た。
【００５１】
実施例１〜５、比較例１および２
製造例１および２で得られた多官能（メタ）アクリレート、製造例３〜５および比較製造例１および２で得られたアクリル樹脂、アミノ樹脂としてサイメル３０３（三井サイテック社製）、エポキシ樹脂としてエピコート１００１（油化シェルエポキシ社製）および希釈剤として水を表１に示す割合で配合し、熱硬化性塗料をそれぞれ得た。これらの塗料の評価結果を表２に示す。これらの塗料をバーコーターにてクロム酸処理アルミニウム板上に乾燥塗膜厚が５μｍとなるよう塗布し、２３０℃の循風乾燥器にて１５０秒間加熱硬化後の塗膜について、各種評価を行った。評価結果を表２に示す。
【００５２】
【表１】
0004717999.tif 000002
【００５３】
（注）；ＣＹ３０３：サイメル３０３（アミノ樹脂：三井サイテック（株）製）ＥＰ１００１：エピコート１００１（エポキシ樹脂：油化シェルエポ  キシ（株）製）
【００５４】
【表２】
0004717999.tif 000003
【００５５】
［塗料の評価方法］
塗料外観      ：塗料の状態を下記基準で目視評価した。
○；塗料の異状なし、△；分離した溶液、×；経時で固化
塗料粘度      ：ＢＬ型粘度計により２５℃の粘度（ｍＰａ・ｓ）を測定した。
不揮発分      ：循風乾燥器内で２０５℃×１０分処理した前後の残存率（重
量）を測定した。
ミスティング性：塗料１０ｇをインコメーター（安田精機社製）に塗布し、ロ
ール温度４０℃にて、２，０００ｒｐｍ／ｍｉｎの条件でロ
ールを１０秒間回転させた後の塗布した塗料に対する周囲へ
飛散した量の重量割合。
【００５６】
［塗膜の評価方法］
塗膜外観：塗膜の表面状態を下記基準で目視評価した。
○；塗膜の異状なし、△；塗膜の白化又は塗膜の乱れあり
鉛筆硬度：ＪＩＳ  Ｋ  ５４００．６．１４に基づいて測定した。
湯中硬度：８０℃の湯中に３０分間塗板を浸積した後、湯中にて鉛筆硬度を測定
した。
耐衝撃性：デュポン衝撃試験（５００ｇ、１／２インチ）のおもり落下高さを
５ｃｍ間隔で上げていき、剥離がない最高の高さ。
耐レトルト性：塗板を１３０℃で３０分間処理した後、塗膜の状態を下記基準
で目視評価した。
○；塗膜の異状なし、△；塗膜の白化又は塗膜の乱れあり
密着性：レトルト処理後、碁盤目剥離を行い下記基準で評価した。
○；剥離なし、△；一部剥離、×；全面剥離
【００５７】
【発明の効果】
本発明の熱硬化性塗料用樹脂組成物は、従来の水性塗料等に比べ下記の効果を有する。
（１）金属との密着性、耐レトルト性、塗膜の硬度および可撓性等に優れた塗膜を与える。
（２）従来の塗装方法および加熱硬化方法を用いても作業性に優れ、しかも有機溶剤の散逸がないため塗装設備設置場所および周辺の環境対応を著しく向上できる。
（３）塗料のノンソル化またはハイソリッド化が可能であり、安全面のみならず塗料の貯蔵および運搬効率を大幅に高めることができる。
上記効果を奏することから本発明の樹脂組成物からなる塗料は、金属塗装とくに金属缶（アルミニウム缶、スチール缶、樹脂ラミネート缶等）用の外面被覆塗料として極めて有用である。